(57)【要約】      （修正有）【課題】残留電位上昇、帯電性低下、長期的な使用時に発生する画像流れなどの副作用が少なく、長期的に安定で、かつ、耐摩耗性に優れる電子写真感光体の提供。【解決手段】支持体上に感光層、及び架橋表面層を有してなり、架橋表面層は架橋樹脂及び一般式（１）に示す化合物由来の部位を有するものである。2012194305.tif 000027【選択図】なし【特許請求の範囲】
【請求項１】
支持体上に少なくとも感光層、及び架橋表面層を有してなり、該架橋表面層は少なくとも架橋樹脂及び一般式（１）に示すトリフェニルアミン構造を有する化合物由来の部位を有するものであることを特徴とする電子写真感光体。
【化１】
2012194305.tif 000026
〔一般式（１）中、Ｒ３、Ｒ４、Ｒ８、Ｒ９、Ｒ１３、Ｒ１４は、それぞれ水素原子、ハロゲン原子、アルキル基、アルコキシ基、又は、アリール基を表し、すべてが水素原子であることはない。Ｒ１、Ｒ２、Ｒ５、Ｒ６、Ｒ７、Ｒ１０、Ｒ１１、Ｒ１２、Ｒ１５は、それぞれ、水素原子、ハロゲン原子、置換基を有してもよいアルキル基、置換基を有してもよいアルコキシ基、置換基を有してもよいアラルキル基、置換基を有してもよいアリール基、置換基を有してもよいアルキレン基、シアノ基、ニトロ基、又は−ＯＣＯ＝ＣＨ２Ｒ１６を表し、Ｒ１６は、水素原子、置換基を有してもよいアルキル基、置換基を有してもよいアルコキシ基、置換基を有してもよいアリール基を表す。〕
【請求項２】
前記架橋樹脂は、少なくとも３官能以上のラジカル重合性モノマー、光重合開始剤が光エネルギーもしくは電子線照射により硬化したものであることを特徴とする請求項１に記載の電子写真感光体。
【請求項３】
前記一般式（１）で示される化合物由来の部位を架橋表面層中に１０重量％以上７０重量％以下含むことを特徴とする請求項１または２に記載の電子写真感光体。
【請求項４】
前記一般式（１）で示される化合物は、波長３５０ｎｍ以上に吸収がないものであることを特徴とする請求項１乃至３のいずれかに記載の電子写真感光体。
【請求項５】
該表面層中の式（１）で示される化合物由来の部位と架橋樹脂とが化学結合していることを特徴とする請求項１乃至４のいずれかに記載の電子写真感光体。
【請求項６】
請求項１乃至５のいずれかに記載の電子写真感光体と、帯電手段、現像手段、転写手段、クリーニング手段および除電手段よりなる群から選ばれた少なくとも一つの手段を有するものであって、画像形成装置本体に着脱可能としたことを特徴とする画像形成装置用プロセスカートリッジ。
【請求項７】
請求項１乃至５のいずれかに記載の電子写真感光体を有することを特徴とする画像形成装置。
【請求項８】
請求項１乃至５のいずれかに記載の電子写真感光体を用いて、少なくとも帯電、画像露光、現像、転写を繰り返し行なうことを特徴とする画像形成方法。
【発明の詳細な説明】
【技術分野】
【０００１】
本発明は、架橋密度が高く、且つ均質で良好な電気的特性示す架橋表面層を有する電子写真感光体、及びそれを用いた画像形成方法、画像形成装置及びプロセスカートリッジに関する。
【背景技術】
【０００２】
近年、有機感光体（ＯＰＣ）は良好な性能、様々な利点から、無機感光体に代わり複写機、ファクシミリ、レーザープリンタ及びこれらの複合機に多く用いられている。この理由としては、例えば（１）光吸収波長域の広さ及び吸収量の大きさ等の光学特性、（２）高感度、安定な帯電特性等の電気的特性、（３）材料の選択範囲の広さ、（４）製造の容易さ、（５）低コスト、（６）無毒性、等が挙げられる。
最近では、画像形成装置の小型化から感光体の小径化が進み、機械の高速化やメンテナンスフリーの動きも加わり、高耐久で且つ電気的特性が良好な電子写真感光体が切望されるようになってきた。
【０００３】
感光層の耐摩耗技術として、特許文献１の特許第３１９４３９２号公報には、炭素−炭素二重結合を有するモノマーと、炭素−炭素二重結合を有する電荷輸送剤、及びバインダー樹脂を含有させて硬化させた電荷輸送層を設けることが開示されている。
このバインダー樹脂には、炭素−炭素二重結合を有し、上記電荷輸送剤に対して反応性を有するものと、上記二重結合を有せず反応性を有しないものが含まれる。この感光体は耐摩耗性と良好な電気的特性を両立しており注目されるが、バインダー樹脂として反応性を有しないものを使用した場合においては、バインダー樹脂と、上記モノマーと電荷輸送剤との反応により生成した硬化物との相溶性が悪く、架橋表面層中で相分離が生じ、局部的に耐摩耗性の低い部分ができ、これが感光体表面の傷やトナー外添剤及び紙粉の固着が発生する原因となる場合がある。
【０００４】
特許文献２の特許第４１４５８２０号公報には、電荷輸送性構造を有しない３官能以上のラジカル重合性モノマーと、トリアリールアミン構造を有する１官能のラジカル重合性化合物を硬化した架橋層を設け、該架橋表面層の弾性変位率τｅを３５％以上、且つ、該弾性変位率τｅの標準偏差を２％以内とすることにより、高耐久性を有し、かつ長期間にわたり高画質化を実現した電子写真感光体が開示されている。
しかし、本発明者らがさらに検討した結果、トリアリールアミン構造を有する化合物は、架橋表面層形成等の光エネルギー照射により、架橋表面層中の電荷輸送性構造の一部が、酸化および分解などの化学反応により変化することがあり、電荷輸送構造が不均質化し、残留電位上昇、帯電性低下、長期的な使用により画像流れなどの発生の原因となっていることが分かった。
【０００５】
また、特許文献３の特許第３２４４９５１号公報には、アルキル基を３個有するフェニル基を少なくとも２個有するトリフェニルアミンを用い、電荷輸送物質が結晶化して相分離することを防止することが開示されているが、架橋樹脂中に分散するものではなく、３次元網目構造の発達とのバランスを考慮するものではない。
【発明の概要】
【発明が解決しようとする課題】
【０００６】
本発明は、光エネルギー照射により酸化及び分解などを引き起こしにくく、かつ表面層の架橋を妨げることのない電荷輸送物質を用い、残留電位上昇、帯電性低下、長期的な使用時に発生する画像流れなどの副作用が少なく、長期的に安定で、かつ、耐摩耗性に優れる電子写真感光体、該感光体を用いたプロセスカートリッジ、画像形成装置、及び画像形成方法の提供を目的とする。
【課題を解決するための手段】
【０００７】
上記課題は、トリフェニルアミン構造の少なくとも１つのフェニル基に、Ｎに対してオルト位に置換基を導入し、架橋表面層形成時の光照射、長期間の露光等による、トリフェニルアミン構造を有する化合物の構造が変化を防止することにより解決される。
すなわち、上記課題は、本発明の下記（１）〜（７）によって解決される。
（１）支持体上に少なくとも感光層、及び架橋表面層を有してなり、該架橋表面層は少なくとも架橋樹脂及び一般式（１）に示すトリフェニルアミン構造を有する化合物由来の部位を有するものであることを特徴とする電子写真感光体。
【０００８】
【化１】
2012194305.tif 000002
〔一般式（１）中、Ｒ３、Ｒ４、Ｒ８、Ｒ９、Ｒ１３、Ｒ１４は、それぞれ水素原子、ハロゲン原子、アルキル基、アルコキシ基、又は、アリール基を表し、すべてが水素原子であることはない。Ｒ１、Ｒ２、Ｒ５、Ｒ６、Ｒ７、Ｒ１０、Ｒ１１、Ｒ１２、Ｒ１５は、それぞれ、水素原子、ハロゲン原子、置換基を有してもよいアルキル基、置換基を有してもよいアルコキシ基、置換基を有してもよいアラルキル基、置換基を有してもよいアリール基、置換基を有してもよいアルキレン基、シアノ基、ニトロ基、又は−ＯＣＯ＝ＣＨ２Ｒ１６を表し、Ｒ１６は、水素原子、置換基を有してもよいアルキル基、置換基を有してもよいアルコキシ基、置換基を有してもよいアリール基を表す。〕
（２）前記架橋樹脂は、少なくとも３官能以上のラジカル重合性モノマー、光重合開始剤が光エネルギーもしくは電子線照射により硬化したものであることを特徴とする前記（１）に記載の電子写真感光体。
（３）前記一般式（１）で示される化合物由来の部位を架橋表面層中に１０重量％以上７０重量％以下含むことを特徴とする前記（１）または（２）に記載の電子写真感光体。
（４）前記一般式（１）で示される化合物は、波長３５０ｎｍ以上に吸収がないものであることを特徴とする前記（１）乃至（３）のいずれかに記載の電子写真感光体。
（５）該表面層中の式（１）で示される化合物由来の部位と架橋樹脂とが化学結合していることを特徴とする前記（１）乃至（４）のいずれかに記載の電子写真感光体。
（６）前記（１）乃至（５）のいずれかに記載の電子写真感光体と、帯電手段、現像手段、転写手段、クリーニング手段および除電手段よりなる群から選ばれた少なくとも一つの手段を有するものであって、画像形成装置本体に着脱可能としたことを特徴とする画像形成装置用プロセスカートリッジ。
（７）前記（１）乃至（５）のいずれかに記載の電子写真感光体を有することを特徴とする画像形成装置。
（８）前記（１）乃至（５）のいずれかに記載の電子写真感光体を用いて、少なくとも帯電、画像露光、現像、転写を繰り返し行なうことを特徴とする画像形成方法。
【発明の効果】
【０００９】
以下の詳細かつ具体的な説明から理解されるように、トリフェニルアミン構造の少なくとも１つのフェニル基に、Ｎに対してオルト位に置換基を導入することにより、光エネルギー照射によるトリフェニルアミン構造を有する化合物の構造変化を防止でき、かつ架橋樹脂の３次元網目構造の発達を阻害することなく、高耐久な架橋表面層を形成できる。
さらに、Ｎに結合する１又は２個のフェニル基が、置換基をオルト位に１つ有するものであることにより、隣接するトリフェニルアミン構造を有する化合物のフェニル基同士の接触がよくなり、高い電荷輸送能力を有し、残留電位上昇、帯電性低下が防止でき、また、他のフェニル基の１つが重合性官能基を有することにより、３次元網目構造中に取り込まれ機械的耐久性が向上する。
【図面の簡単な説明】
【００１０】
【図１】本発明の電子写真感光体の層構成の一例を示す図である。
【図２】本発明の電子写真感光体の層構成の他の例を示す図である。
【図３】本発明の画像形成装置の一例を示す図である。
【図４】本発明の画像形成装置の他の例を示す図である。
【図５】本発明のプロセスカートリッジの一例を示す図である。
【発明を実施するための形態】
【００１１】
＜電子写真感光体について＞
本発明の電子写真感光体について詳細に説明する。
本発明の電子写真感光体は、支持体上に少なくとも感光層及び架橋表面層を有するものであり、必要に応じてそれ以外の下引層等を有していてもよい。
【００１２】
＜架橋表面層について＞
架橋表面層は、感光体の実機内における機械的ハザードによる摩耗や傷などによる感光層を保護するために、設けられる。
本発明の感光体の架橋表面層は、少なくとも架橋樹脂及び一般式（１）に示す化合物由来の部位を有するものである。
【００１３】
【化２】
2012194305.tif 000003
〔一般式（１）中、Ｒ３、Ｒ４、Ｒ８、Ｒ９、Ｒ１３、Ｒ１４は、それぞれ水素原子、ハロゲン原子、アルキル基、アルコキシ基、又は、アリール基を表し、すべてが水素原子であることはない。Ｒ１、Ｒ２、Ｒ５、Ｒ６、Ｒ７、Ｒ１０、Ｒ１１、Ｒ１２、Ｒ１５は、それぞれ、水素原子、ハロゲン原子、置換基を有してもよいアルキル基、置換基を有してもよいアルコキシ基、置換基を有してもよいアラルキル基、置換基を有してもよいアリール基、置換基を有してもよいアルキレン基、シアノ基、ニトロ基、又は−ＯＣＯ＝ＣＨ２Ｒ１６を表し、Ｒ１６は、水素原子、置換基を有してもよいアルキル基、置換基を有してもよいアルコキシ基、置換基を有してもよいアリール基を表す。〕
【００１４】
前記一般式（１）で表される化合物は、電荷輸送機能を有し、電子写真感光体の電荷輸送材料として有効に使用されるものであるが、一般式（１）で表される化合物は、熱エネルギー、光エネルギーおよび電子線などの照射により、非常に化学反応を引き起こしやすく、特にＮに対するオルト位、すなわち、一般式（１）のＲ３、Ｒ４、Ｒ８、Ｒ９、Ｒ１３、Ｒ１４部位の反応性が高く、これらすべてが水素原子であった場合は、オルト位同士が結合し、カルバゾール構造を形成する等、物性が変化しやすくなる。このように物性変化を起こしたものが、膜中に含有されていた場合、膜中での電荷輸送能が変化し、電荷トラップ増加の原因となる。
【００１５】
トリフェニルアミン構造を有する化合物が、Ｎに対するオルト位に置換基を有するフェニル基を有するものであると、トリフェニルアミン構造を有する化合物内の隣接するフェニル基のオルト位同士の結合が阻害され、化学反応を引き起こしにくくなり、電荷輸送能が変化せず、電荷トラップが増加しにくくなると共に、オルト位の置換基は２つのフェニル基の間に存在するため、パラ位やメタ位に付く置換基に比して化合物全体の嵩高さに対する影響が少なく、後述する架橋樹脂の３次元網目構造の発達を阻害することがない。
さらに、オルト位の置換基が電子供与性基であるとフェニル基の電荷密度が高くなり、電荷輸送能が向上するが、フェニル基に付く置換基の数が多くなると隣接するトリフェニルアミン構造を有する化合物の電荷輸送能構造部分同士の接触度合いが低下し、電荷トラップとなることがあるため、オルト位に置換基が付いたフェニル基は他に置換基を有さないことが好ましく、Ｎに結合するフェニル基の１または２が、置換基をオルト位に１つ有するものであることが好ましい。
【００１６】
また、トリフェニルアミン構造を有する化合物は、オルト位に置換基が付いたフェニル基とは異なる他の１つのフェニル基が架橋樹脂と反応可能な官能基を有することが好ましい。反応可能な官能基を有することにより、熱エネルギー、光エネルギーおよび電子線照射等により、架橋樹脂の３次元網目構造中に取り込まれ、機械的耐久性が向上する。
反応可能な官能基としては、例えば、アクリロイル基、メタクリロイル基等を挙げることができ、特にアクリロイル基であることが好ましい。
【００１７】
さらに、トリフェニルアミン構造を有する化合物は、波長３５０ｎｍ以上に吸収がないものであることが好ましい。トリフェニルアミン構造を有する化合物が架橋のための光エネルギーを吸収しないものであると、光重合開始剤の光吸収を阻害せず、効率的に架橋反応を進めることができ、また、架橋表面層表面からだけでなく、架橋表面層の内部からも架橋するため、架橋密度が高く均一な架橋表面層を形成でき、機械的耐久性を向上できる。
【００１８】
このときの吸収スペクトルの測定方法を示す。
まず一般式（１）に示すトリフェニルアミン構造を有する化合物、３ｍｇを１０００ｍＬのテトラヒドロフランに溶解し、その液を溶液法で、島津製作所製紫外可視近赤外分光光度計ＵＶ−３６００を用いて測定し、３５０ｎｍの光に対して、吸光度が０．１未満のものは吸収がないとし、０．１以上のものは吸収があるとする。
【００１９】
架橋表面層に含有される一般式（１）で示されるトリフェニルアミン構造を有する化合物の例を以下に示すが、これらの化合物に限定されるものではない。
【００２０】
【化３】
2012194305.tif 000004
【００２１】
トリフェニルアミン構造を有する化合物の含有量は、その構造及び架橋樹脂の種類等にもよるが、架橋密度と電荷輸送能とのバランスから架橋表面層全体中１０〜７０重量％、好ましくは３０〜６０重量％である。
【００２２】
次に架橋表面層を構成するラジカル重合性モノマーについて説明する。
ラジカル重合性モノマーは、光エネルギー及び電子線照射により架橋するものであり、例えば、トリメチロールプロパントリアクリレート（ＴＭＰＴＡ）、トリメチロールプロパントリメタクリレート、ＨＰＡ変性トリメチロールプロパントリアクリレート、ＥＯ変性トリメチロールプロパントリアクリレート、ＰＯ変性トリメチロールプロパントリアクリレート、カプロラクトン変性トリメチロールプロパントリアクリレート、ＨＰＡ変性トリメチロールプロパントリメタクリレート、ペンタエリスリトールトリアクリレート、ペンタエリスリトールテトラアクリレート（ＰＥＴＴＡ）、グリセロールトリアクリレート、ＥＣＨ変性グリセロールトリアクリレート、ＥＯ変性グリセロールトリアクリレート、ＰＯ変性グリセロールトリアクリレート、トリス（アクリロキシエチル）イソシアヌレート、ジペンタエリスリトールヘキサアクリレート（ＤＰＨＡ）、カプロラクトン変性ジペンタエリスリトールヘキサアクリレート、ジペンタエリスリトールヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、ジメチロールプロパンテトラアクリレート（ＤＴＭＰＴＡ）、ペンタエリスリトールエトキシテトラアクリレート、ＥＯ変性リン酸トリアクリレート、２，２，５，５，−テトラヒドロキシメチルシクロペンタノンテトラアクリレートなどが挙げられ、これらは、単独又は２種類以上を併用してもよい。
【００２３】
ラジカル重合性モノマーは、光エネルギーまたは電子線照射により架橋させることが好ましい。光エネルギーまたは電子線は、架橋表面層の内部まで透過し、架橋表面層の内部からも架橋反応が生じるため高硬度高弾性の架橋表面層を形成できる。
【００２４】
また、架橋表面層は、光エネルギーおよび電子線照射により効率的に架橋反応をさせるために、好ましくは、光重合開始剤を含有してもよい。
光重合開始剤としては、ジエトキシアセトフェノン、２，２−ジメトキシ−１，２−ジフェニルエタン−１−オン、１−ヒドロキシ−シクロヘキシル−フェニル−ケトン、４−（２−ヒドロキシエトキシ）フェニル−（２−ヒドロキシ−２−プロピル）ケトン、２−ベンジル−２−ジメチルアミノ−１−（４−モルフォリノフェニル）ブタノン−１、２−ヒドロキシ−２−メチル−１−フェニルプロパン−１−オン、２−メチル−２−モルフォリノ（４−メチルチオフェニル）プロパン−１−オン、１−フェニル−１，２−プロパンジオン−２−（ｏ−エトキシカルボニル）オキシム、などのアセトフェノン系またはケタール系光重合開始剤、ベンゾイン、ベンゾインメチルエーテル、ベンゾインエチルエーテル、ベンゾインイソブチルエーテル、ベンゾインイソプロピルエーテル、などのベンゾインエーテル系光重合開始剤、ベンゾフェノン、４−ヒドロキシベンゾフェノン、ｏ−ベンゾイル安息香酸メチル、２−ベンゾイルナフタレン、４−ベンゾイルビフェニル、４−ベンゾイルフェニールエーテル、アクリル化ベンゾフェノン、１，４−ベンゾイルベンゼン、などのベンゾフェノン系光重合開始剤、２−イソプロピルチオキサントン、２−クロロチオキサントン、２，４−ジメチルチオキサントン、２，４−ジエチルチオキサントン、２，４−ジクロロチオキサントン、などのチオキサントン系光重合開始剤、その他の光重合開始剤としては、エチルアントラキノン、２，４，６−トリメチルベンゾイルジフェニルホスフィンオキサイド、２，４，６−トリメチルベンゾイルフェニルエトキシホスフィンオキサイド、ビス（２，４，６−トリメチルベンゾイル）フェニルホスフィンオキサイド、ビス（２，４−ジメトキシベンゾイル）−２，４，４−トリメチルペンチルホスフィンオキサイド、メチルフェニルグリオキシエステル、９，１０−フェナントレン、アクリジン系化合物、トリアジン系化合物、イミダゾール系化合物、が挙げられる。また、光重合促進効果を有するものを単独または上記光重合開始剤と併用して用いることもできる。例えば、トリエタノールアミン、メチルジエタノールアミン、４−ジメチルアミノ安息香酸エチル、４−ジメチルアミノ安息香酸イソアミル、安息香酸（２−ジメチルアミノ）エチル、４，４’−ジメチルアミノベンゾフェノン、などが挙げられる。
これらの重合開始剤は１種又は２種以上を混合して用いてもよい。重合開始剤の含有量は、ラジカル重合性を有するモノマーに対し、０．５〜４０重量％、好ましくは１〜２０重量％である。
【００２５】
架橋表面層にはその他、耐摩耗性を向上する目的でフィラー材料を添加してもよい。
有機性フィラー材料としては、ポリテトラフルオロエチレンのようなフッ素樹脂粉末、シリコーン樹脂粉末、ａ−カーボン粉末等が挙げられ、無機性フィラ−材料としては、銅、スズ、アルミニウム、インジウムなどの金属粉末、シリカ、酸化錫、酸化亜鉛、酸化チタン、酸化インジウム、酸化アンチモン、酸化ビスマス、アンチモンをドープした酸化錫、錫をドープした酸化インジウム等の金属酸化物、チタン酸カリウムなどの無機材料が挙げられる。
特に、フィラーの硬度の点からは、この中でも無機材料を用いることが有利である。特に金属酸化物が良好であり、さらには、酸化アルミニウムが有効に使用できる。
【００２６】
また、フィラーの平均一次粒径は、０．０１〜０．５μｍであることが架橋表面層の光透過率や耐摩耗性の点から好ましい。フィラーの平均一次粒径が０．０１μｍ以下の場合は、耐摩耗性の低下、分散性の低下等を引き起こし、０．５μｍ以上の場合には、分散液中においてフィラーの沈降性が促進されたり、トナーのフィルミングが発生したりする可能性がある。
架橋表面層中のフィラー材料濃度は、高いほど耐摩耗性が高いので良好であるが、高すぎる場合には残留電位の上昇、保護層の書き込み光透過率が低下し、副作用を生じる場合がある。従って、概ね全固形分に対して、５０重量％以下、好ましくは３０重量％以下程度である。
【００２７】
架橋表面層塗工液は、架橋樹脂及び一般式（１）に示すトリフェニルアミン構造を有する化合物を、テトラヒドロフラン、ジオキサン、ジオキソラン、トルエン、ジクロロメタン、モノクロロベンゼン、ジクロロエタン、シクロヘキサノン、シクロペンタノン、アニソール、キシレン、メチルエチルケトン、アセトン、酢酸エチル、酢酸ブチル等の溶媒を用いてボールミル、アトライター、サンドミル、ビーズミル等により分散し、分散液を適度に希釈してすることにより形成できる。前記架橋表面層塗工液の塗布は浸漬塗工法やスプレーコート、ビードコート、リングコート法などを用いて行なうことができる。
架橋表面層の膜厚は、１〜１０μｍが好ましく、さらに３〜６μｍが好ましい。
【００２８】
＜感光層について＞
次に感光層について説明する。感光層は図１に示すような電荷発生機能と電荷輸送機能を同時に有する感光層が設けられた単層の感光層を有するものであってもよく、また、図２に示すような電荷発生機能を有する電荷発生層と、電荷輸送物機能を有する電荷輸送層とが積層された積層構造の感光層を有するものであってもよい。
以下、積層構造の感光層及び単層構造の感光層のそれぞれについて述べる。
【００２９】
＜感光層が積層構成のもの＞
（電荷発生層）
電荷発生層は、電荷発生機能を有する電荷発生物質を主成分とする層であり、必要に応じてバインダー樹脂を併用することもできる。電荷発生物質としては、無機系材料と有機系材料を用いることができる。
【００３０】
無機系材料には、結晶セレン、アモルファス・セレン、セレン−テルル、セレン−テルル−ハロゲン、セレン−ヒ素化合物や、アモルファス・シリコン等が挙げられる。アモルファス・シリコンにおいては、ダングリングボンドを水素原子、ハロゲン原子でターミネートしたものや、ホウ素原子、リン原子等をドープしたものが良好に用いられる。
【００３１】
一方、有機系材料としては、公知の材料を用いることができる。例えば、金属フタロシアニン、無金属フタロシアニン等のフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらの電荷発生物質は、単独または２種以上の混合物として用いることができる。
【００３２】
電荷発生層に必要に応じて用いられるバインダー樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾール、ポリアクリルアミドなどが挙げられる。これらのバインダー樹脂は、単独または２種以上の混合物として用いることができる。また、電荷発生層のバインダー樹脂として上述のバインダー樹脂の他に、電荷輸送機能を有する高分子電荷輸送物質、例えば、アリールアミン骨格やベンジジン骨格やヒドラゾン骨格やカルバゾール骨格やスチルベン骨格やピラゾリン骨格等を有するポリカーボネート、ポリエステル、ポリウレタン、ポリエーテル、ポリシロキサン、アクリル樹脂等の高分子材料やポリシラン骨格を有する高分子材料等を用いることができる。
【００３３】
また、電荷発生層には低分子電荷輸送物質を含有させることができる。
電荷発生層に併用できる低分子電荷輸送物質には、正孔輸送物質と電子輸送物質とがある。
【００３４】
電子輸送物質としては、例えばクロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４−オン、１，３，７−トリニトロジベンゾチオフェン−５，５−ジオキサイド、ジフェノキノン誘導体などの電子受容性物質が挙げられる。これらの電子輸送物質は、単独または２種以上の混合物として用いることができる。
【００３５】
正孔輸送物質としては、以下に表わされる電子供与性物質が挙げられ、良好に用いられる。正孔輸送物質としては、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジェン誘導体、ピレン誘導体等、ビススチルベン誘導体、エナミン誘導体等、その他公知の材料が挙げられる。これらの正孔輸送物質は、単独または２種以上の混合物として用いることができる。
【００３６】
電荷発生層を形成する方法には、真空薄膜作製法と溶液分散系からのキャスティング法とが大きく挙げられる。
前者の方法には、真空蒸着法、グロー放電分解法、イオンプレーティング法、スパッタリング法、反応性スパッタリング法、ＣＶＤ法等が用いられ、上述した無機系材料、有機系材料が良好に形成できる。
また、後述のキャスティング法によって電荷発生層を設けるには、上述した無機系もしくは有機系電荷発生物質を必要ならばバインダー樹脂と共に、上記架橋表面層と同様の溶媒を用いてボールミル、アトライター、サンドミル、ビーズミル等により分散し、分散液を適度に希釈して塗布することにより、形成できる。また、必要に応じて、ジメチルシリコーンオイル、メチルフェニルシリコーンオイル等のレベリング剤を添加することができる。塗布は、浸漬塗工法やスプレーコート、ビードコート、リングコート法などを用いて行なうことができる。
以上のようにして設けられる電荷発生層の膜厚は、０．０１〜５μｍ程度が適当であり、好ましくは０．０５〜２μｍである。
【００３７】
（電荷輸送層について）
電荷輸送層は電荷輸送機能を有する電荷輸送物質を主成分とする層であり、必要に応じてバインダー樹脂を併用することもできる。
【００３８】
電荷輸送物質としては、前記電荷発生層で記載した電子輸送物質、正孔輸送物質及び高分子電荷輸送物質を用いることができる。高分子電荷輸送物質を用いることにより、架橋表面層塗工時の電荷輸送層溶解を低減でき、とりわけ有用である。
【００３９】
バインダー樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
【００４０】
電荷輸送物質の量は結着樹脂１００重量部に対し、２０〜３００重量部、好ましくは４０〜１５０重量部が適当である。但し、高分子電荷輸送物質を用いる場合は、単独でも結着樹脂との併用も可能である。
【００４１】
電荷輸送層の塗工に用いられる溶媒としては前記架橋表面層と同様なものが使用できるが、電荷輸送物質及び結着樹脂を良好に溶解するものが適している。これらの溶剤は単独で使用しても２種以上混合して使用しても良い。また、電荷輸送層の形成には電荷発生層と同様な塗工法が可能である。
【００４２】
また、必要により可塑剤、レベリング剤を添加することもできる。
電荷輸送層の下層部分に併用できる可塑剤としては、ジブチルフタレート、ジオクチルフタレート等の一般の樹脂の可塑剤として使用されているものがそのまま使用でき、その使用量は、結着樹脂１００重量部に対して０〜３０重量部程度が適当である。
電荷輸送層に併用できるレベリング剤としては、ジメチルシリコーンオイル、メチルフェニルシリコーンオイル等のシリコーンオイル類や、側鎖にパーフルオロアルキル基を有するポリマーあるいはオリゴマーが使用され、その使用量は、結着樹脂１００重量部に対して０〜１重量部程度が適当である。
【００４３】
電荷輸送層の膜厚は、５〜４０μｍ程度が適当であり、好ましくは１０〜３０μｍ程度が適当である。
【００４４】
＜感光層が単層のもの＞
単層構造の感光層は電荷発生機能と電荷輸送機能を同時に有する層である。
前述の電荷発生機能を有する電荷発生物質と電荷輸送機能を有する電荷輸送物質とバインダー樹脂を適当な溶媒に溶解ないし分散し、これを塗布、乾燥することによって形成できる。また、必要により可塑剤やレベリング剤等を添加することもできる。電荷発生物質の分散方法、それぞれ電荷発生物質、電荷輸送物質、可塑剤、レベリング剤は前記電荷発生層、電荷輸送層において既に述べたものと同様なものが使用できる。結着樹脂としては、先に電荷輸送層の項で挙げた結着樹脂のほかに、電荷発生層で挙げたバインダー樹脂を混合して用いてもよい。また、高分子電荷輸送物質も使用可能で、架橋表面層への感光層組成物の混入を低減できる点で有用である。かかる感光層の膜厚は、５〜３０μｍ程度が適当であり、好ましくは１０〜２５μｍ程度が適当である。
る。
【００４５】
単層構造の感光層中に含有される電荷発生物質は感光層全量に対し１〜３０重量％が好ましく、感光層の下層部分に含有される結着樹脂は全量の２０〜８０重量％、電荷輸送物質は１０〜７０重量部が良好に用いられる。
【００４６】
＜下引き層について＞
本発明の感光体においては、導電性支持体と感光層との間に下引き層を設けることができる。下引き層は一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。
【００４７】
また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。
これらの下引き層は、前述の感光層の如く適当な溶媒及び塗工法を用いて形成することができる。更に本発明の下引き層として、シランカップリング剤、チタンカップリング剤、クロムカップリング剤等を使用することもできる。この他、本発明の下引き層には、Ａｌ２Ｏ３を陽極酸化にて設けたものや、ポリパラキシリレン（パリレン）等の有機物やＳｉＯ２、ＳｎＯ２、ＴｉＯ２、ＩＴＯ、ＣｅＯ２等の無機物を真空薄膜作成法にて設けたものも良好に使用できる。このほかにも公知のものを用いることができる。下引き層の膜厚は０〜５μｍが適当である。
【００４８】
＜導電性支持体について＞
導電性支持体としては、体積抵抗１０１０Ω・ｃｍ以下の導電性を示すもの、例えば、アルミニウム、ニッケル、クロム、ニクロム、銅、金、銀、白金などの金属、酸化スズ、酸化インジウムなどの金属酸化物を蒸着またはスパッタリングにより、フィルム状もしくは円筒状のプラスチック、紙に被覆したもの、あるいはアルミニウム、アルミニウム合金、ニッケル、ステンレスなどの板およびそれらを押し出し、引き抜きなどの工法で素管化後、切削、超仕上げ、研摩などの表面処理を施した管などを使用することができる。また、特開昭５２−３６０１６号公報に開示されたエンドレスニッケルベルト、エンドレスステンレスベルトも導電性支持体として用いることができる。
【００４９】
この他、上記支持体上に導電性粉体を適当な結着樹脂に分散して塗工したものについても、本発明の導電性支持体として用いることができる。
この導電性粉体としては、カーボンブラック、アセチレンブラック、また、アルミニウム、ニッケル、鉄、ニクロム、銅、亜鉛、銀などの金属粉、あるいは導電性酸化スズ、ＩＴＯなどの金属酸化物粉体などが挙げられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂が挙げられる。このような導電性層は、これらの導電性粉体と結着樹脂を適当な溶剤、例えば、テトラヒドロフラン、ジクロロメタン、メチルエチルケトン、トルエンなどに分散して塗布することにより設けることができる。
【００５０】
さらに、適当な円筒基体上にポリ塩化ビニル、ポリプロピレン、ポリエステル、ポリスチレン、ポリ塩化ビニリデン、ポリエチレン、塩化ゴム、テフロン（登録商標）などの素材に前記導電性粉体を含有させた熱収縮チューブによって導電性層を設けてなるものも、本発明の導電性支持体として良好に用いることができる。
【００５１】
＜画像形成装置＞
次に、図面を用いて本発明の電子写真方法、並びに、画像形成装置を詳しく説明する。
図３は、本発明の電子写真プロセス、及び画像形成装置を説明するための概略図であり、下記のような例も本発明の範疇に属するものである。
感光体（１０）は図３中の矢印の方向に回転し、感光体（１０）の周りには、帯電部材（１１）、画像露光部材（１２）、現像部材（１３）、転写部材（１６）、クリーニング部材（１７）、除電部材（１８）等が配置される。クリーニング部材（１７）や除電部材（１８）が省略されることもある。
画像形成装置の動作は基本的に以下のようになる。帯電部材（１１）により、感光体（１０）表面に対してほぼ均一に帯電が施される。続いて、画像露光部材（１２）により、入力信号に対応した画像光書き込みが行われ、静電潜像が形成される。次に、現像部材（１３）により、この静電潜像に現像が行われ、感光体表面にトナー像が形成される。形成されたトナー像は、搬送ローラ（１４）により転写部位に送られた転写紙（１５）に、転写部材により、トナー像が転写される。このトナー像は、図示しない定着装置により転写紙上に定着される。転写紙に転写されなかった一部のトナーは、クリーニング部材（１７）によりクリーニングされる。ついで、感光体上に残存する電荷は、除電部材（１８）により除電が行われ、次のサイクルに移行する。
【００５２】
図３の感光体（１０）はドラム状の形状を示しているが、シート状、エンドレスベルト状のものであってもよい。帯電部材（１１）、転写部材（１６）には、コロトロン、スコロトロン、固体帯電器（ソリッド・ステート・チャージャ）のほか、ローラ状の帯電部材あるいはブラシ状の帯電部材等が用いられ、公知の手段がすべて使用可能である。
【００５３】
また、画像露光部材（１２）、除電部材（１８）等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。これらの中でも半導体レーザー（ＬＤ）や発光ダイオード（ＬＥＤ）が主に用いられる。
【００５４】
所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００５５】
光源は、光照射を併用した転写工程、除電工程、クリーニング工程、あるいは前露光などの工程を設けることにより、感光体（１０）に光が照射される。但し、除電工程における感光体（１０）への露光は、感光体（１０）に与える疲労の影響が大きく、特に帯電低下や残留電位の上昇を引き起こす場合がある。
したがって、露光による除電ではなく、帯電工程やクリーニング工程において逆バイアスを印加することによっても除電することが可能な場合もあり、感光体の高耐久化の面から有効な場合がある。
【００５６】
電子写真感光体（１０）に正（負）帯電を施し、画像露光を行なうと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。
かかる現像手段には、公知の方法が適用されるし、また、除電手段にも公知の方法が用いられる。
【００５７】
感光体表面に付着する汚染物質の中でも帯電によって生成する放電物質やトナー中に含まれる外添剤等は、湿度の影響を拾いやすく異常画像の原因となっているが、このような異常画像の原因物質には、紙粉もその一つであり、それらが感光体に付着することによって、異常画像が発生しやすくなるだけでなく、耐摩耗性を低下させたり、偏摩耗を引き起こしたりする傾向が見られる。したがって、上記の理由により感光体と紙とが直接接触しない構成であることが高画質化の点からより好ましい。
【００５８】
現像部材（１３）により、感光体（１０）上に現像されたトナーは、転写紙（１５）に転写されるが、すべてが転写されるわけではなく、感光体（１０）上に残存するトナーも生ずる。このようなトナーは、クリーニング部材（１７）により、感光体（１０）から除去される。
このクリーニング部材は、クリーニングブレードあるいはクリーニングブラシ等公知のものが用いられる。また、両者が併用されることもある。
【００５９】
本発明による感光体は、高光感度ならびに高安定化を実現したことから小径感光体に適用できる。したがって、上記の感光体がより有効に用いられる画像形成装置あるいはその方式としては、複数色のトナーに対応した各々の現像部に対して、対応した複数の感光体を具備し、それによって並列処理を行なう、いわゆるタンデム方式の画像形成装置に極めて有効に使用される。
【００６０】
上記タンデム方式の画像形成装置は、フルカラー印刷に必要とされるイエロー（Ｃ）、マゼンタ（Ｍ）、シアン（Ｃ）、ブラック（Ｋ）の少なくとも４色のトナー及びそれらを保持する現像部を配置し、更にそれらに対応した少なくとも４本の感光体を具備することによって、従来のフルカラー印刷が可能な画像形成装置に比べ極めて高速なフルカラー印刷を可能としている。
【００６１】
図４は、本発明のタンデム方式のフルカラー電子写真装置を説明するための概略図であり、下記するような変形例も本発明の範疇に属するものである。
図４において、感光体（１０Ｃ（シアン）），（１０Ｍ（マゼンタ）），（１０Ｙ（イエロー）），（１０Ｋ（ブラック））は、ドラム状の感光体（１０）であり、これらの感光体（１０Ｃ，１０Ｍ，１０Ｙ，１０Ｋ）は、図中の矢印方向に回転し、その周りに少なくとも回転順に帯電部材（１１Ｃ，１１Ｍ，１１Ｙ，１１Ｋ）、現像部材（１３Ｃ，１３Ｍ，１３Ｙ，１３Ｋ）、クリーニング部材（１７Ｃ，１７Ｍ，１７Ｙ，１７Ｋ）が配置されている。
【００６２】
この帯電部材（１１Ｃ，１１Ｍ，１１Ｙ，１１Ｋ）と、現像部材（１３Ｃ，１３Ｍ，１３Ｙ，１３Ｋ）との間の感光体（１０）の表面側より、図示しない露光部材からのレーザー光（１２Ｃ，１２Ｍ，１２Ｙ，１２Ｋ）が照射され、感光体（１０Ｃ，１０Ｍ，１０Ｙ，１０Ｋ）に静電潜像が形成されるようになっている。
そして、このような感光体（１０Ｃ，１０Ｍ，１０Ｙ，１０Ｋ）を中心とした４つの画像形成要素（２０Ｃ、２０Ｍ、２０Ｙ、２０Ｋ）が、転写材搬送手段である中間転写ベルト（２５）に沿って並置されている。
【００６３】
中間転写ベルト（１９）は、各画像形成ユニット（２０Ｃ、２０Ｍ、２０Ｙ、２０Ｋ）の現像部材（１３Ｃ，１３Ｍ，１３Ｙ，１３Ｋ）と、クリーニング部材（１７Ｃ，１７Ｍ，１７Ｙ，１７Ｋ）との間で感光体（１０Ｃ，１０Ｍ，１０Ｙ，１０Ｋ）に当接しており、中間転写ベルト（１９）の感光体（１０）側の裏側に当たる面（裏面）には転写バイアスを印加するための転写部材（１６Ｃ，１６Ｍ，１６Ｙ，１６Ｋ）が配置されている。各画像形成要素（２０Ｃ、２０Ｍ、２０Ｙ、２０Ｋ）は現像装置内部のトナーの色が異なることであり、その他は全て同様の構成となっている。
【００６４】
図４に示す構成のカラー電子写真装置において、画像形成動作は次のようにして行なわれる。まず、各画像形成要素（２０Ｃ、２０Ｍ、２０Ｙ、２０Ｋ）において、感光体（１０Ｃ，１０Ｍ，１０Ｙ，１０Ｋ）が、感光体（１０）と連れ周り方向に回転する帯電部材（１１Ｃ，１１Ｍ，１１Ｙ，１１Ｋ）により帯電され、次に、感光体（１０）の外側に配置された露光部（図示せず）でレーザー光（１２Ｃ，１２Ｍ，１２Ｙ，１２Ｋ）により、作成する各色の画像に対応した静電潜像が形成される。
【００６５】
次に現像部材（１３Ｃ，１３Ｍ，１３Ｙ，１３Ｋ）により潜像を現像してトナー像が形成される。現像部材（１３Ｃ，１３Ｍ，１３Ｙ，１３Ｋ）は、それぞれＣ（シアン），Ｍ（マゼンタ），Ｙ（イエロー），Ｋ（ブラック）のトナーで現像を行なう現像部材で、４つの感光体（１０Ｃ，１０Ｍ，１０Ｙ，１０Ｋ）上で作られた各色のトナー像は転写ベルト（１９）上で重ねられる。
【００６６】
転写紙（１５）は給紙コロ（２１）によりトレイから送り出され、一対のレジストローラ（２２）で一旦停止し、上記感光体上への画像形成とタイミングを合わせて転写部材（２３）に送られる。転写ベルト（１９）上に保持されたトナー像は転写部材（２３）に印加された転写バイアスと転写ベルト（１９）との電位差から形成される電界により、転写紙（１５）上に転写される。転写紙上に転写されたトナー像は、搬送されて、定着部材（２４）により転写紙上にトナーが定着されて、図示しない排紙部に排紙される。また、転写部で転写されずに各感光体（１０Ｃ，１０Ｍ，１０Ｙ，１０Ｋ）上に残った残留トナーは、それぞれのユニットに設けられたクリーニング部材（１７Ｃ，１７Ｍ，１７Ｙ，１７Ｋ）で回収される。
【００６７】
図４に示したような、中間転写方式は、フルカラー印刷が可能な画像形成装置に特に有効であり、複数のトナー像を一度中間転写体上に形成した後に紙に一度に転写することによって、色ズレの防止の制御もしやすく高画質化に対しても有効である。
中間転写体には、ドラム状やベルト状など種々の材質あるいは形状のものがあるが、本発明においては従来公知である中間転写体のいずれも使用することが可能であり、感光体の高耐久化あるいは高画質化に対し有効かつ有用である。
【００６８】
なお、図４の例では画像形成要素は転写紙搬送方向上流側から下流側に向けて、Ｃ（シアン），Ｍ（マゼンタ），Ｙ（イエロー），Ｋ（ブラック）の色の順で並んでいるが、この順番に限るものでは無く、色順は任意に設定されるものである。また、黒色のみの原稿を作成する際には、黒色以外の画像形成要素（２０Ｃ，２０Ｍ，２０Ｙ）が停止するような機構を設けることは本発明に特に有効に利用できる。
【００６９】
上記のタンデム方式による画像形成装置は、複数のトナー像を一度に転写できるため高速フルカラー印刷が実現される。
しかし、感光体が少なくとも４本を必要とすることから、装置の大型化が避けられず、また使用されるトナー量によっては、各々の感光体の摩耗量に差が生じ、それによって色の再現性が低下したり、異常画像が発生したりするなど多くの課題を有していたが、本発明の高耐久な架橋表面層を有する電子写真感光体を用いると、感光体の径を小径化することが可能であり、かつ電荷輸送能が高く、残留電位上昇や感度劣化等の影響が低減されたことから、４本の感光体の使用量が異なっていても、残留電位や感度の繰り返し使用経時における差が小さく、長期繰り返し使用しても色再現性に優れたフルカラー画像を得ることが可能となる。
【００７０】
以上に示すような画像形成装置は、複写装置、ファクシミリ、プリンタ内に固定して組み込まれていてもよいが、プロセスカートリッジの形でそれら装置内に組み込まれてもよい。
【００７１】
＜プロセスカートリッジ＞
本発明のプロセスカートリッジに一例を図５に示す。プロセスカートリッジは、感光体（１０）を内蔵し、他に帯電部材（１１）、画像露光部材（１２）、現像部材（１３）、転写部材（１６）、クリーニング部材（１７）、及び除電部材を含み、画像形成装置本体に着脱可能にした１つの装置（部品）である。
【実施例】
【００７２】
次に、実施例によって本発明を更に詳細に説明するが、本発明は以下の実施例に限定されるものではない。なお、実施例中において使用する「部」は、すべて重量部を表わす。
【実施例１】
【００７３】
Ａｌ製支持体（外径３０ｍｍφ）に、乾燥後の膜厚が３．５μｍになるように浸漬法で塗工し、下引き層を形成した。
・下引き層用塗工液
アルキッド樹脂                                  ６部
（ベッコゾール１３０７−６０−ＥＬ、大日本インキ化学工業製）
メラミン樹脂                                    ４部
（スーパーベッカミン  Ｇ−８２１−６０、大日本インキ化学工業製）
酸化チタン                                    ４０部        
（ＣＲ−ＥＬ：石原産業）
メチルエチルケトン                            ５０部
この下引き層上に下記構造のビスアゾ顔料を含む電荷発生層塗工液に浸漬塗工し、加熱乾燥させ、膜厚０．２μｍの電荷発生層を形成した。
・電荷発生層用塗工液
下記構造のビスアゾ顔料                            ２．５部
【００７４】
【化４】
2012194305.tif 000005
ポリビニルブチラール（ＸＹＨＬ、ＵＣＣ製）    ０．５部
シクロヘキサノン                              ２００部
メチルエチルケトン                              ８０部
【００７５】
この電荷発生層上に下記構造の電荷輸送層用塗工液を用いて、浸積塗工し、加熱乾燥させ、膜厚２２μｍの電荷輸送層とした。
・電荷輸送層用塗工液
ビスフェーノルＺ型ポリカーボネート              １０部
下記構造の低分子電荷輸送物質                    １０部
【００７６】
【化５】
2012194305.tif 000006
テトラヒドロフラン                              ８０部
１％シリコーンオイルのテトラヒドロフラン溶液    ０．２部
（ＫＦ５０−１００ＣＳ、信越化学工業製）
【００７７】
電荷輸送層上に下記構成の架橋表面層塗工液を用いて、スプレー塗工し、メタルハライドランプ、照射強度：５００ｍＷ／ｃｍ２、照射時間：１６０秒の条件で光照射を行ない、更に１３０℃で３０分乾燥を加え４．０μｍの架橋表面層を設け、本発明の電子写真感光体を得た。
架橋表面層塗工液
・ラジカル重合性モノマー（トリメチロールプロパンアクリレート）     １０部
（ＫＡＹＡＲＡＤ  ＴＭＰＴＡ、日本化薬製）
下記構造の化合物（本化合物は３５０ｎｍに吸収を有する。）         １０部
【００７８】
【化６】
2012194305.tif 000007
光重合開始剤  （イルガキュア２９５９、チバ・スペシャルティ・ケミカルズ製）１部
テトラヒドロフラン                                                    １００部
【実施例２】
【００７９】
架橋表面層塗工液が以下の構成とする以外はすべて実施例１と同様にして感光体を作製した。
架橋表面層塗工液
・ラジカル重合性モノマー（トリメチロールプロパンアクリレート）            １０部
（ＫＡＹＡＲＡＤ  ＴＭＰＴＡ、日本化薬製）
下記構造の化合物（本化合物は３５０ｎｍ以上に吸収がない）                １０部
【００８０】
【化７】
2012194305.tif 000008
光重合開始剤  （イルガキュア１８４、チバ・スペシャルティ・ケミカルズ製）１部
テトラヒドロフラン                                                  １００部
【実施例３】
【００８１】
架橋表面層塗工液が以下の構成とする以外はすべて実施例１と同様にして感光体を作製した。
架橋表面層塗工液
・ラジカル重合性モノマー（トリメチロールプロパンアクリレート）     １０部
（ＫＡＹＡＲＡＤ  ＴＭＰＴＡ、日本化薬製）
下記構造の化合物（本化合物は３５０ｎｍ以上に吸収がない）         １０部
【００８２】
【化８】
2012194305.tif 000009
光重合開始剤  （イルガキュア９０７、チバ・スペシャルティ・ケミカルズ製）１部
アルミナ微粒子（ＡＡ０２：住友化学製）                                  ５部
テトラヒドロフラン                                                  １００部
【実施例４】
【００８３】
架橋表面層塗工液が以下の構成とする以外はすべて実施例１と同様にして感光体を作製した。
架橋表面層塗工液
・ラジカル重合性モノマー（トリメチロールプロパンアクリレート）     １０部
（ＫＡＹＡＲＡＤ  ＴＭＰＴＡ、日本化薬製）
下記構造の化合物（本化合物は３５０ｎｍ以上に吸収がない）         １０部
【００８４】
【化９】
2012194305.tif 000010
光重合開始剤  （イルガキュア１８４、チバ・スペシャルティ・ケミカルズ製）１部
アルミナ微粒子（ＡＡ０２：住友化学製）                                ５部
テトラヒドロフラン                                                １００部
【実施例５】
【００８５】
架橋表面層塗工液が以下の構成とする以外はすべて実施例１と同様にして感光体を作製した。
架橋表面層塗工液
・ラジカル重合性モノマー（トリメチロールプロパンアクリレート）       １０部
（ＫＡＹＡＲＡＤ  ＴＭＰＴＡ、日本化薬製）
下記構造の化合物（本化合物は３５０ｎｍ以上に吸収がない。）         １０部
【００８６】
【化１０】
2012194305.tif 000011
光重合開始剤  （イルガキュア３６９、チバ・スペシャルティ・ケミカルズ製）１部
テトラヒドロフラン                                            １００部
【実施例６】
【００８７】
架橋表面層塗工液が以下の構成とする以外はすべて実施例１と同様にして感光体を作製した。
架橋表面層塗工液
・ラジカル重合性モノマー（トリメチロールプロパンアクリレート）            １０部
（ＫＡＹＡＲＡＤ  ＴＭＰＴＡ、日本化薬製）
下記構造の化合物（本化合物は３５０ｎｍ以上に吸収を有する。）            １０部
【００８８】
【化１１】
2012194305.tif 000012
光重合開始剤  （イルガキュア１８４、チバ・スペシャルティ・ケミカルズ製）  １部
アルミナ微粒子（ＡＡ０２：住友化学製）                                    ５部
テトラヒドロフラン                                                    １００部
【実施例７】
【００８９】
架橋表面層塗工液が以下の構成とする以外はすべて実施例１と同様にして感光体を作製した。
架橋表面層塗工液
・ラジカル重合性モノマー（トリメチロールプロパンアクリレート）            １０部
（ＫＡＹＡＲＡＤ  ＴＭＰＴＡ、日本化薬製）
下記構造の化合物（本化合物は３５０ｎｍ以上に吸収がない）                １０部
【００９０】
【化１２】
2012194305.tif 000013
光重合開始剤  （イルガキュア１８４、チバ・スペシャルティ・ケミカルズ製）１部
アルミナ微粒子（ＡＡ０２：住友化学製）                                  ５部
テトラヒドロフラン                                                  １００部
【００９１】
（比較例１）
架橋表面層塗工液が以下の構成とする以外はすべて実施例１と同様にして感光体を作製した。
架橋表面層塗工液
・ラジカル重合性モノマー（トリメチロールプロパンアクリレート）           １０部
（ＫＡＹＡＲＡＤ  ＴＭＰＴＡ、日本化薬製）
下記構造の化合物（本化合物は３５０ｎｍに吸収を有する。）               １０部
【００９２】
【化１３】
2012194305.tif 000014
光重合開始剤  （イルガキュア２９５９、チバ・スペシャルティ・ケミカルズ製）１部
テトラヒドロフラン                                                    １００部
【００９３】
（比較例２）
架橋表面層塗工液が以下の構成とする以外はすべて実施例１と同様にして感光体を作製した。
架橋表面層塗工液
・ラジカル重合性モノマー（トリメチロールプロパンアクリレート）            １０部
（ＫＡＹＡＲＡＤ  ＴＭＰＴＡ、日本化薬製）
下記構造の化合物（本化合物は３５０ｎｍ以上に吸収が無い）                １０部
【００９４】
【化１４】
2012194305.tif 000015
光重合開始剤  （イルガキュア１８４、チバ・スペシャルティ・ケミカルズ製）  １部
テトラヒドロフラン                                                    １００部
【００９５】
（比較例３）
架橋表面層塗工液が以下の構成とする以外はすべて実施例１と同様にして感光体を作製した。
架橋表面層塗工液
・ラジカル重合性モノマー（トリメチロールプロパンアクリレート）     １０部
（ＫＡＹＡＲＡＤ  ＴＭＰＴＡ、日本化薬製）
下記構造の化合物（本化合物は３５０ｎｍ以上に吸収がない）         １０部
【００９６】
【化１５】
2012194305.tif 000016
光重合開始剤  （イルガキュア１８４、チバ・スペシャルティ・ケミカルズ製）  １部
テトラヒドロフラン                                                    １００部
【００９７】
【化１６】
2012194305.tif 000017
光重合開始剤  （イルガキュア１８４、チバ・スペシャルティ・ケミカルズ製）  １部
テトラヒドロフラン                                                    １００部
【００９８】
（比較例４）
架橋表面層塗工液が以下の構成とする以外はすべて実施例１と同様にして感光体を作製した。
架橋表面層塗工液
・ラジカル重合性モノマー（トリメチロールプロパンアクリレート）           １０部
（ＫＡＹＡＲＡＤ  ＴＭＰＴＡ、日本化薬製）
下記構造の化合物（本化合物は３５０ｎｍ以上に吸収がない）               １０部
【００９９】
【化１７】
2012194305.tif 000018
光重合開始剤  （イルガキュア９０７、チバ・スペシャルティ・ケミカルズ製）  １部
アルミナ微粒子（ＡＡ０２：住友化学製）                                    ５部
テトラヒドロフラン                                                    １００部
【０１００】
（比較例５）
架橋表面層塗工液が以下の構成とする以外はすべて実施例１と同様にして感光体を作製した。
架橋表面層塗工液
・ラジカル重合性モノマー（トリメチロールプロパンアクリレート）           １０部
（ＫＡＹＡＲＡＤ  ＴＭＰＴＡ、日本化薬製）
下記構造の化合物（本化合物は３５０ｎｍ以上に吸収がない）               １０部
【０１０１】
【化１８】
2012194305.tif 000019
光重合開始剤  （イルガキュア１８４、チバ・スペシャルティ・ケミカルズ製）  １部
アルミナ微粒子（ＡＡ０２：住友化学製）                                    ５部
テトラヒドロフラン                                                    １００部
【０１０２】
（比較例６）
架橋表面層塗工液が以下の構成とする以外はすべて実施例１と同様にして感光体を作製した。
架橋表面層塗工液
・ラジカル重合性モノマー（トリメチロールプロパンアクリレート）          １０部
（ＫＡＹＡＲＡＤ  ＴＭＰＴＡ、日本化薬製）
下記構造の化合物（本化合物は３５０ｎｍ以上に吸収がない。）            １０部
【０１０３】
【化１９】
2012194305.tif 000020
光重合開始剤  （イルガキュア３６９、チバ・スペシャルティ・ケミカルズ製）  １部
テトラヒドロフラン                                                    １００部
【０１０４】
（比較例７）
架橋表面層塗工液が以下の構成とする以外はすべて実施例１と同様にして感光体を作製した。
架橋表面層塗工液
・ラジカル重合性モノマー（トリメチロールプロパンアクリレート）          １０部
（ＫＡＹＡＲＡＤ  ＴＭＰＴＡ、日本化薬製）
下記構造の化合物（本化合物は３５０ｎｍ以上に吸収を有する。）          １０部
【０１０５】
【化２０】
2012194305.tif 000021
光重合開始剤  （イルガキュア１８４、チバ・スペシャルティ・ケミカルズ製）  １部
アルミナ微粒子（ＡＡ０２：住友化学製）                                    ５部
テトラヒドロフラン                                                    １００部
【０１０６】
（比較例８）
架橋表面層塗工液が以下の構成とする以外はすべて実施例１と同様にして感光体を作製した。
架橋表面層塗工液
・ラジカル重合性モノマー（トリメチロールプロパンアクリレート）          １０部
（ＫＡＹＡＲＡＤ  ＴＭＰＴＡ、日本化薬製）
下記構造の化合物（本化合物は３５０ｎｍ以上に吸収がない）              １０部
【０１０７】
【化２１】
2012194305.tif 000022
光重合開始剤  （イルガキュア１８４、チバ・スペシャルティ・ケミカルズ製）  １部
アルミナ微粒子（ＡＡ０２：住友化学製）                                    ５部
テトラヒドロフラン                                                    １００部
【０１０８】
（比較例９）
架橋表面層を設けず、電荷輸送層を２８μｍとすること以外はすべて実施例１と同様にして感光体を作製した。
【０１０９】
実施例及び比較例感光体の評価
（実機通紙試験）
作製した電子写真感光体を、リコー製  Ｉｐｓｉｏ Color CX9000を用いて、２０万枚の実機通紙試験（Ａ４、ＮＢＳリコー製MyPaper）を実施し、摩耗特性、機内電位評価、画像評価を行った。結果を表１、２、３に示す。
摩耗量の評価方法は、感光体上の２０点の膜厚を渦電流式膜厚計（ＦｉｓｈｅｒscopeＭＭＳ）で測定し、初期からの膜厚減少量を求めた。
【０１１０】
【表１】
2012194305.tif 000023
*比較例９は摩耗が非常に大きいことから、１０万枚で通紙試験を終了した。
【０１１１】
【表２】
2012194305.tif 000024
*VD  ：  帯電電位、VL  ：  露光部電位
【０１１２】
【表３】
2012194305.tif 000025
*ドット再現性  ・・・  ドット画像を出力し、目視で評価  ○：良好、△；ドットチリが見られた、△：ドットチリが認められた。
*濃度低下  ：  ○：良好、△：やや低下みられた、×：明らかな濃度低下が見られた
【符号の説明】
【０１１３】
１０、１０Ｙ、１０Ｍ、１０Ｃ、１０Ｋ  感光体
１１、１１Ｙ、１１Ｍ、１１Ｃ、１１Ｋ  帯電部材
１２、１２Ｙ、１２Ｍ、１２Ｃ、１３Ｋ  画像露光部材
１３、１３Ｙ、１３Ｍ、１３Ｃ、１３Ｋ  現像部材
１４  搬送ローラ
１５  転写紙
１６、１６Ｙ、１６Ｍ、１６Ｃ、１６Ｋ  転写部材
１７、１７Ｙ、１７Ｍ、１７Ｃ、１７Ｋ  クリーニング部材
１８  除電部材
１９  中間転写体
２０Ｙ、２０Ｍ、２０Ｃ、２０Ｋ  画像形成要素
２１  給紙コロ
２２  レジストローラ
２３  転写部材（二次転写部材）
２４  定着部材
【先行技術文献】
【特許文献】
【０１１４】
【特許文献１】特許第３１９４３９２号公報
【特許文献２】特許第４１４５８２０号公報
【特許文献３】特許第３２４４９５１号公報
【図１】
2012194305.tif 000028
【図２】
2012194305.tif 000029
【図３】
2012194305.tif 000030
【図４】
2012194305.tif 000031
【図５】
2012194305.tif 000032